КОМПОЗИТНЫЕ ЭЛЕМЕНТЫ ИЗ ТЕПЛОИЗОЛЯЦИОННОГО МАТЕРИАЛА, КЛЕЯЩЕГО ВЕЩЕСТВА И ПОКРОВНОГО СЛОЯ

1. Способ получения композитных элементов, содержащих теплоизоляционный материал (В) и клеящее вещество (С) и при необходимости по меньшей мере один покровный слой (А), причем теплоизоляционный материал (В) приклеивают с помощью клеящего вещества (С), отличающийся тем, что клеящее вещество (С) представляет собой полиуретановое клеящее вещество, получаемое посредством смешивания
(a) полиизоцианатов с
(b) полиолами по меньшей мере с двумя реакционноспособными по отношению к изоцианатам группами,
(c) вспенивающими агентами, содержащими воду, и при необходимости
(d) агентами удлинения цепи,
(e) катализаторами и
(f) другими вспомогательными веществами,
причем полиолы (b) содержат простые полиэфиролы, а простые полиэфиролы содержат
(b1) от 50 до 90 мас.% по меньшей мере одного полиалкиленоксида с гидроксильным числом от 120 до 300 мг КОН/г, полученного исходя из дифункциональной стартовой молекулы и доли этиленоксида, в пересчете на содержание алкиленоксида, от 60 до 100 мас.% и доли первичных ОН-групп от 50 до 100%,
(b2) от 10 до 50 мас.% по меньшей мере одного полиалкиленоксида с гидроксильным числом от 120 до 600 мг КОН/г, полученного исходя из дифункциональной и/или трифункциональной стартовой молекулы и доли этиленоксида, в пересчете на содержание алкиленоксида, от 0 до 40 мас.% и
(b3) от 0 до 30 мас.% по меньшей мере одного дополнительного полиалкиленоксида с гидроксильным числом от 100 до 800 мг КОН/г, полученного исходя из 2-4-функциональной стартовой молекулы, который отличается от простых полиэфиролов в (b1) и (b2),
в каждом случае в пересчете на общую массу компонентов (b1)-(b3).
2. Способ по п. 1, отличающийся тем, что содержание компонентов (b1)-(b3) составляет от 70 до 100 мас.% в пересчете на общую массу компонента (b).
3. Способ по п. 1, отличающийся тем, что компонент (b2) получают исключительно исходя из трифункциональных стартовых молекул.
4. Способ по п. 1, отличающийся тем, что содержание этиленоксида в простом полиэфироле (b1), в пересчете на содержание алкиленоксида в полиэфироле (b1), составляет 100 мас.%.
5. Способ по п. 1, отличающийся тем, что содержание пропиленоксида в простом полиэфироле (b2), в пересчете на содержание алкиленоксида в полиэфироле (b2), составляет 100 мас.%.
6. Способ по п. 1, отличающийся тем, что простой полиэфирполиол (b3) не используют.
7. Способ по п. 1, отличающийся тем, что в качестве вспенивающего агента используют исключительно воду, а содержание воды, в пересчете на общую массу компонентов (b)-(е), составляет от 0,3 до 3 мас.%.
8. Способ по п. 1, отличающийся тем, что в качестве катализатора (е) используют третичный аминный катализатор.
9. Способ по п. 1, отличающийся тем, что вспомогательные вещества (f) содержат загуститель с двумя аминогруппами, каждая из которых может быть первичной или вторичной, и молекулярной массой менее 500 г/моль.
10. Способ по п. 9, отличающийся тем, что аминогруппы представляют собой первичные аминогруппы, причем аминогруппы соединены с ароматическими атомами углерода.
11. Способ по п. 1, отличающийся тем, что клеящее вещество (С) содержит от 30 до 70 мас.% неорганических наполнителей, в пересчете на общую массу клеящего вещества (С).
12. Способ по п. 1, отличающийся тем, что теплоизоляционный материал (В) представляет собой минеральную вату и/или каменную вату.
13. Способ по п. 1, отличающийся тем, что теплоизоляционный материал (В) содержит аэрогелевые материалы и/или аэрогелевые композиты.
14. Способ по п. 13, отличающийся тем, что аэрогелевые материалы склеены между собой.
15. Способ по п. 1, отличающийся тем, что полиизоцианат (а) содержит изоцианат, выбранный из группы, состоящей из 2,4'-дифенилметандиизоцианата, 4,4'-дифенилметандиизоцианата, гомологов дифенилметандиизоцианата с большим количеством циклов или смесей из двух или более указанных соединений.
16. Способ по одному из пп. 1-15, отличающийся тем, что покровный слой (А) и теплоизоляционный материал (В) склеивают при помощи клеящего вещества (С).
17. Композитные элементы, содержащие теплоизоляционный материал (В) и клеящее вещество (С) и при необходимости по меньшей мере один покровный слой (А), получаемые способом по одному из пп. 1-16.
18. Применение клеящего вещества (С), получаемого посредством смешивания
(a) полиизоцианатов с
(b) полиолами по меньшей мере с двумя реакционноспособными по отношению к изоцианатам группами,
(c) вспенивающими агентами, содержащими воду, и при необходимости
(d) агентами удлинения цепи,
(e) катализаторами и
(f) другими вспомогательными веществами,
причем полиолы (b) содержат простые полиэфиролы, а простые полиэфиролы содержат
(b1) от 50 до 90 мас.% по меньшей мере одного полиалкиленоксида с гидроксильным числом от 120 до 300 мг КОН/г, полученного исходя из дифункциональной стартовой молекулы и доли этиленоксида, в пересчете на содержание алкиленоксида, от 60 до 100 мас.% и доли первичных ОН-групп от 50 до 100%,
(b2) от 10 до 50 мас.% по меньшей мере одного полиалкиленоксида с гидроксильным числом от 120 до 600 мг КОН/г, полученного исходя из дифункциональной и/или трифункциональной стартовой молекулы, и доли этиленоксида, в пересчете на содержание алкиленоксида, от 0 до 40 мас.% и
(b3) от 0 до 30 мас.% по меньшей мере одного дополнительного по-лиалкиленоксида с гидроксильным числом от 100 до 800 мг КОН/г, полученного исходя из 2-4-функциональной стартовой молекулы, который отличается от простых полиэфиролов в (b1) и (b2),
в каждом случае в пересчете на общую массу компонентов (b1)-(b3),
для приклеивания теплоизоляционного материала (В).